(57)【要約】【課題】  本発明のインクジェット記録用インクは保存安定性および吐出安定性に優れ、普通紙や光沢紙での高い発色性と光沢紙での高い光沢性を併せ持つインクジェット記録用インクを提供した。【解決手段】  水、少なくともポリマーの構成成分として５０重量％以上のベンジルアクリレートと、１５重量％以下の（メタ）アクリル酸とが重合され、５０ｍｇＫＯＨ／ｇ以上１２０ｍｇＫＯＨ／ｇ以下の酸価を有する、重量平均分子量２００００以上１２００００以下のポリマーを用いて分散された顔料、および１重量％以上２０重量％以下のトリメチロールプロパンを少なくとも含むことを特徴とする【選択図】      なし【特許請求の範囲】
【請求項１】
水、少なくともポリマーの構成成分として５０重量％以上のベンジルアクリレートと、１５重量％以下の（メタ）アクリル酸とが重合され、５０ｍｇＫＯＨ／ｇ以上１２０ｍｇＫＯＨ／ｇ以下の酸価を有する、重量平均分子量２００００以上１２００００以下のポリマーを用いて分散された顔料、および１重量％以上２０重量％以下のトリメチロールプロパンを少なくとも含むことを特徴とするインクジェット記録用インク。
【請求項２】
２、４、７、９−テトラメチル−５−デシン−４、７−ジオールおよび２、４、７、９−テトラメチル−５−デシン−４、７−ジオールのアルキレンオキシド付加物から選ばれた1種以上を０．０５重量％以上１重量％以下含むことを特徴とする請求項１に記載のインクジェット記録用インク。
【請求項３】
１、２−アルキレングリコールを含んでなることを特徴とする請求項１または２に記載のインクジェット記録用インク。
【請求項４】
ジ（トリ）エチレングリコールモノブチルエーテルおよび（ジ）プロピレングリコールモノブチルエーテルから選ばれた１種以上を含んでなることを特徴とする請求項１〜３の
いずれかに記載のインクジェット記録用インク。
【請求項５】
２−ブチル−２−エチル−１、３−プロパンジオールを含んでなることを特徴とする請求項１〜４のいずれかに記載のインクジェット記録用インク。
【発明の詳細な説明】
【技術分野】
【０００１】
本発明は、保存安定性および吐出安定性に優れ、普通紙や光沢紙での高い発色性と光沢紙での高い光沢性を併せ持つとともに、目詰まり復帰性およびインク堆積抑制効果が良好なインクジェット記録用インクに関する。
【背景技術】
【０００２】
従来のインクジェット記録用インクとしては、色材として染料を用いたものが多く、顔料を用いたものも普及しはじめている。その顔料を用いたインクでは顔料を水に分散させる手段として界面活性剤を用いる方法（特許文献１参照）、疎水部と親水部を有する分散ポリマーを用いて分散させる方法（特許文献２参照）または、顔料の表面を高分子で被覆する方法も検討され、その例としては転相乳化反応や酸析法による方法が検討されている（特許文献３参照）。
【０００３】
【特許文献１】特開平１−３０１７６０号公報
【特許文献２】特公平５−０６４７２４号公報
【特許文献３】特開平１０−１４００６５号公報
【発明の開示】
【発明が解決しようとする課題】
【０００４】
しかしながら、いずれも顔料を分散させる方法としてはスチレンを主な構成成分とするポリマーを用いるため定着性があまりなく、印刷物の長期の保存で黄変しやすかった。また、通常の場合、界面活性剤やグリコールエーテル等の親水部と疎水部を有する物質が存在すると、ポリマーの吸脱着が起こりやすくなり、インクの保存安定性が劣るという課題がある。従来の水性インクは、紙に対するにじみを低減させるため、界面活性剤やグリコールエーテル等の親水部と疎水部を有する物質が必要であるところ、これらの物質を用いないインクでは紙に対する浸透性が不十分となり、均一な印字を行なうためには紙種が制限され、印字画像の低下を引き起こしやすくなるという課題があった。
【０００５】
さらに、従来の顔料分散体に、たとえば、印字品質を向上させるための添加剤（アセチレングリコール、アセチレンアルコール、シリコン系界面活性剤、ジ（トリ）エチレングリコールモノブチルエーテルまたは１，２−アルキレングリコールまたはこれらの混合物）を用いると長期の保存安定性が得られず、顔料インクの場合、再溶解性が悪いためインクが乾燥してインクジェットヘッドのノズルで詰まりやすくなるという課題や、ヘッドを構成する物質に用いられる接着剤等の材料をアタックして接着強度を低下させて吐出安定性を悪くするとともに、はがき等の印刷メディアへのふち無し印刷において、インクジェット記録装置内へ打捨てられるインクが乾燥に伴い堆積し、印刷メディアを汚してしまうという課題を有していた。
【０００６】
また、このような一般的な分散剤により分散された顔料は分散剤の残存物がインク系中に残り、分散剤が十分に分散に寄与せず顔料から脱離して粘度が高いものになってしまうという課題があった。粘度が高くなると顔料等の色材の添加量が制限され特に普通紙において十分な印字品質が得られないという課題もあった。
【課題を解決するための手段】
【０００７】
本発明のインクジェット記録用インクは、水、少なくともポリマーの構成成分として５０重量％以上のベンジルアクリレートと、１５重量％以下の（メタ）アクリル酸とが重合され、５０ｍｇＫＯＨ／ｇ以上１２０ｍｇＫＯＨ／ｇ以下の酸価を有する、重量平均分子量２００００以上１２００００以下のポリマーを用いて分散された顔料、および１重量％以上２０重量％以下のトリメチロールプロパンを少なくとも含むことを特徴とする。
【発明の効果】
【０００８】
本発明のインクジェット記録用インクは、保存安定性および吐出安定性に優れ、普通紙や光沢紙での高い発色性と光沢紙での高い光沢性を併せ持つインクジェット記録用インクを提供するという効果を有する。
【発明を実施するための最良の形態】
【０００９】
本発明のインクジェット記録用インクは、保存安定性および吐出安定性に優れ、普通紙および光沢紙上で高発色であり、光沢紙上では十分な光沢性に加えて定着性を有し、インクジェットヘッドからのインクの吐出安定性に優れることなどの特性等が要求されていることに鑑み、鋭意検討した結果によるものである。
【００１０】
本発明のインクジェット記録用インクは、水、少なくともポリマーの構成成分として５０重量％以上のベンジルアクリレートと、１５重量％以下の（メタ）アクリル酸とが重合され、５０ｍｇＫＯＨ／ｇ以上１２０ｍｇＫＯＨ／ｇ以下の酸価を有する、重量平均分子量２００００以上１２００００以下のポリマーを用いて分散された顔料、および１重量％以上２０重量％以下のトリメチロールプロパンを少なくとも含むことを特徴とする。
【００１１】
本発明において、ポリマーの構成成分として５０重量％以上のベンジルアクリレートと、１５重量％以下の（メタ）アクリル酸とが重合されたものが好ましいが、ベンジルアクリレートは５０重量％未満では定着性が低下してくるので、好ましい範囲が５０重量％以上であるが、５０重量％未満の場合を否定するものではない。従って、５０重量％以上が好ましいが、より好ましくは６０重量％以上、さらに好ましくは７０重量％以上である。また、１５重量％以下の（メタ）アクリル酸との重合が好ましいが、１５重量％を超えるとインクジェットインクの普通紙での発色性が低下する傾向になる。しかし、１５重量％を超える重合を否定するものではなく、より好ましい範囲は１０重量％以下である。また、メタクリル酸とアクリル酸を比較した場合はアクリル酸を用いることが、定着性の観点からより好ましい。
【００１２】
さらに、本発明において顔料を分散させるポリマーは、重量平均分子量が、２００００以上２０００００以下であることを特徴とする。重量平均分子量が２００００未満であると、インクジェットインクとしての長期保存安定性、熱安定性および定着性が悪くなり、２０００００を超えると、インクジェットインクとしての粘度が高くなり、分散安定性が悪くなる傾向があり、さらに吐出安定性が低下する傾向がある。
【００１３】
本発明のポリマーの重合の方法としては、溶媒として、アルコール系溶媒、ケトン系溶媒、エーテル系溶媒、グリコールエーテル系を用いることができる。しかし、水系の顔料分散であるため、後で前述の溶媒を除去可能なものであることが必要である。従って、そのような溶媒としては以下のようなものを用いることができる。前述のアルコール系溶媒としては、メタノール、エタノール、イソプロパノール、１−ブタノール、第３級ブタノール、イソブタノール、ジアセトンアルコール等が挙げられる。前述のケトン系溶媒としては、アセトン、メチルエチルケトン、ジエチルケトン、メチルイソブチルケトン、シクロヘキサノン等が挙げられる。また、前述のエーテル系溶媒としては、ジブチルエーテル、テトラヒドロフラン、ジオキサン等が挙げられる。さらに、前述のグリコールエーテル系としては、エチレングリコールモノメチルエーテル、ジエチレングリコールモノメチルエーテル、ジエチレングリコールモノエチルエーテル、ジエチレングリコールジエチルエーテル、ブチルセロソルブ等が挙げられる。
【００１４】
また、ポリマーを重合させるためのラジカル重合開始剤としては、ｔ−ブチルパーオキシ（２−エチルヘキサノエート）、ジ−ｔ−ブチルパーオキサイド、ｔ−ブチルパーオキシベンゾエート、ｔ−ブチルパーオキシオクトエート等の有機過酸化物、２，２’−アゾビスイソブチロニトリル、２，２’−アゾビス（２，４−ジメチルバレロニトリル）、ジメチル−２，２’−アゾビスブチレート、２，２’−アゾビス（２−メチルブチロニトリル）等のアゾ化合物等、過硫酸カリ、過硫酸ソーダなどを用いることができるがそれらに限定されず、ラジカル重合可能なものであれば上述以外の開始剤を用いることもできる。ラジカル重合開始剤の使用量は、重合の際に使用されるモノマーに対し、０．０１モル％以上５モル％以下が好ましい。前述の重合の温度は、特に、制約されるものではないが、通常、３０〜１００℃の範囲であり、好ましくは、４０〜９０℃の範囲である。重合の温度が余りに低いときは、モノマーの重合に長時間要する必要が生じ、場合によっては重合率が低下して多量のモノマーが残存するおそれがある。
【００１５】
さらに、本発明のインクは、トリメチロールプロパンを１重量％以上２０重量％以下含むことを特徴とする。該添加剤をインク系内に含むことで、ヘッドにおける目詰まり復帰性を改善出来るとともに、縁なし印刷時におけるインクジェット記録装置内への打捨てインクの乾燥に伴う堆積を抑制する効果が得られる。該添加剤は少量でも無添加のインクに比べて前述の効果が認められるが、１重量％未満であると顕著な改善が得られ難いため１重量％以上が好ましい。一方、２０重量％を越える添加は目詰まりの改善および堆積抑制効果が頭打ちとなるため好ましくない。インクの保存安定性の観点からも好ましい添加量は１５重量％以下であり、さらに好ましくは１０重量％以下である。
【００１６】
本発明において用いる顔料は、例えば黒色インク用としては、ファーネスブラック、ランプブラック、アセチレンブラック、チャンネルブラック等のカーボンブラック（Ｃ．Ｉ．ピグメントブラック７）類、または銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられるがインクジェット用としては比重が比較的低く水中で沈降しにくいカーボンブラックが好ましい。また、カラーインク用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、７４、８１、８３（ジスアゾイエローＨＲ）、９３、９４、９５、９７、９８、１００、１０１、１０４、１０８、１０９、１１０、１１７、１２０、１２８、１３８、１５３、１８０、Ｃ．Ｉ．ピグメントレッド１、２、３、５、１７、２２（ブリリアントファーストスカーレット）、２３、３１、３８、４８:２（パーマネントレッド２Ｂ（Ｂａ））、４８:２（パーマネントレッド２Ｂ（Ｃａ））、４８:３（パーマネントレッド２Ｂ（Ｓｒ））、４８:４（パーマネントレッド２Ｂ（Ｍｎ））、４９:１、５２:２、５３:１、５７:１（ブリリアントカーミン６Ｂ）、６０:１、６３:１、６３:２、６４:１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０２、２０９、２１９、２５４、Ｃ．Ｉ．ピグメントバイオレット１９、２３、Ｃ．Ｉ．ピグメントブルー１、２、１５（フタロシアニンブルーＲ）、１５:１、１５:２、１５:３（フタロシアニンブルーＧ）、１５:４、１５:６（フタロシアニンブルーＥ）、１６、１７:１、５６、６０、６３、Ｃ．Ｉ．ピグメントグリーン１、４、７、８、１０、１７、１８、３６等が使用できる。
【００１７】
本発明において顔料としての添加量は、０．５〜３０％が好ましいが、１．０〜１２％がさらに好ましい。これ以下の添加量では、印字濃度が確保できなくなり、またこれ以上の添加量では、インクの粘度増加や粘度特性に構造粘性が生じ、インクジェットヘッドからのインクの吐出安定性が悪くなる傾向になる。
【００１８】
前述の顔料を用いて作成される本発明のインクが、例えばＣ．Ｉ．ピグメントブラック７、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントグリーン３６、Ｃ．Ｉ．ピグメントレッド１２２、Ｃ．Ｉ．ピグメントレッド１７７、Ｃ．Ｉ．ピグメントレッド２５４、Ｃ．Ｉ．ピグメントバイオレット１９、Ｃ．Ｉ．ピグメントバイオレット２３等イエロー以外の顔料を含む場合は、平均粒径が２０〜１００ｎｍで、且つ５０ｍｇＫＯＨ／ｇ以上８０ｍｇＫＯＨ／ｇ以下の酸価を有するポリマーを用いて分散されることが、保存安定性および吐出安定性に優れ、普通紙や光沢紙での高い発色性と光沢紙での高い光沢性を併せ持つインクジェット記録用インクを提供する観点から好ましい。平均粒径が１００ｎｍを超えると光沢紙上での光沢が低下してくる。また、５０ｍｇＫＯＨ／ｇ未満の酸価では分散が不安定になる。８０ｍｇＫＯＨ／ｇを超える酸価では普通紙での発色性が低下してくる。より好ましい酸価は５０ｍｇＫＯＨ／ｇ〜７０ｍｇＫＯＨ／ｇである。
【００１９】
また、前述の顔料を用いて作成される本発明のインクが、例えばＣ．Ｉ．ピグメントイエロー５５、Ｃ．Ｉ．ピグメントイエロー７４、Ｃ．Ｉ．ピグメントイエロー７９、Ｃ．Ｉ．ピグメントイエロー９３、Ｃ．Ｉ．ピグメントイエロー１１０、Ｃ．Ｉ．ピグメントイエロー１２０、Ｃ．Ｉ．ピグメントイエロー１２８、Ｃ．Ｉ．ピグメントイエロー１３８Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５５、Ｃ．Ｉ．ピグメントイエロー１５６、Ｃ．Ｉ．ピグメントイエロー１７５またはＣ．Ｉ．ピグメントイエロー１８０のようなイエロー顔料を含む場合は、平均粒径が９０ｎｍ以上１１０ｎｍ以下であり、且つ５０ｍｇＫＯＨ／ｇ以上１２０ｍｇＫＯＨ／ｇ以下の酸価を有するポリマーを用いて分散されることが、保存安定性および吐出安定性に優れ、普通紙や光沢紙での高い発色性と光沢紙での高い光沢性を併せ持つインクジェット記録用インクを提供する観点から好ましい。平均粒径が９０ｎｍ未満では耐光性が劣化し、１１０ｎｍを超えると普通紙上での発色性が低下してくる。また５０ｍｇＫＯＨ／ｇ未満の酸価では分散が不安定になり、１２０ｍｇＫＯＨ／ｇを超える酸価では普通紙上での発色性が低下してくる。
【００２０】
本発明で顔料の分散に用いるポリマーは、影響がない程度に市販のスチレン−（メタ）アクリル酸共重合体、スチレン−（メタ）アクリル酸−（メタ）アクリル酸エステル共重合体、ポリエチレングリコール（メタ）アクリレート−（メタ）アクリル酸共重合体、酢酸ビニル−マレイン酸共重合体、スチレン−マレイン酸共重合体等から選ばれた1種以上を組み合わせて使用することも可能である。しかし、少なくとも８０％以上がアクリレートおよびアクリル酸の共重合によるポリマーであることが好ましい。そのアクリレートとしてはメチルアクリレート、エチルアクリレート、プロピルアクリレート、ブチルアクリレート、ヘキシルアクリレート、シクロヘキシルアクリレート、オクチルアクリレート、ラウリルアクリレート、２−エチルヘキシルアクリレート、２−エチルヘキシルカルビトールアクリレート、フェノールＥＯ変性アクリレート、Ｎ-ビニルピロリドン、イソボロニルアクリレート、ベンジルアクリレート、パラクミルフェノールＥＯ変性アクリレート、２−ヒドロキシエチル−３−フェノキシプロピルアクリレートなど市販のアクリレートを用いることができる。また、アクリル酸の代わりにω−カルボキシ−ポリカプロラクトンモノアクリレート、フタル酸モノヒドロキシエチルアクリレート、アクリル酸ダイマーなどを用いることができる。
【００２１】
また、本発明で用いるポリマーを用いた分散方法は顔料をポリマーが覆うように水中への転相乳化であることが好ましい。転相乳化法を用いることによって、インクが安定になり、普通紙の発色性が向上する。
【００２２】
また、本発明のインクは、２、４、７、９−テトラメチル−５−デシン−４、７−ジオール、３、６−ジメチル−４−オクチン−３、６−ジオール、２、４、７、９−テトラメチル−５−デシン−４、７−ジオールのアルキレンオキシド付加物および３、６−ジメチル−４−オクチン−３、６−ジオールのアルキレンオキシド付加物から選ばれた1種以上を含んでなることが好ましく、その添加量は、０．０５〜１重量％が好ましい。０．０５重量％未満では普通紙でのにじみが多くなり好ましくなく、１重量％を超えるとインクジェットインクとしての保存安定性が悪くなり、長期の保存が難しくなる。より好ましくは０．１重量％以上０．７重量％以下である。
【００２３】
上記２、４、７、９−テトラメチル−５−デシン−４、７−ジオール、３、６−ジメチル−４−オクチン−３、６−ジオール、２、４、７、９−テトラメチル−５−デシン−４、７−ジオールのアルキレンオキシド付加物は市販され、日信化学株式会社製のサーフィノール１０４、サーフィノール８２、サーフィノール２５０２、サーフィノール４２０、サーフィノール４４０、サーフィノール４６５、サーフィノール４８５、川研ファインケミカル株式会社製のアセチレノールＥＯＯ、アセチレノールＥ４０、アセチレノールＥ１００などとして手に入れることができる。
【００２４】
また、本発明のインクは、１、２−アルキレングリコールを含んでなることが好ましい。１，２−アルキレングリコールの中でも１，２−ヘキサンジオールおよび／または４−メチル−１，２−ペンタンジオールが特に好ましく、これらを用いることでインクジェットインクの吐出安定性が向上し、普通紙に印刷したときのにじみが低減する。
【００２５】
また、本発明のインクは、ジ（トリ）エチレングリコールモノブチルエーテル、（ジ）プロピレングリコールモノブチルエーテル、ジ（トリ）エチレングリコールモノペンチルエーテルおよびジ（トリ）エチレングリコールモノヘキシルエーテルから選ばれた１種以上を含んでなることが好ましい。これらグリコールエーテル類を用いることで、インクジェット方式で普通紙に印刷したときのにじみがさらに低減し、印字品質が向上する。
【００２６】
また、本発明のインクは、２−ブチル−２−エチル−１、３−プロパンジオールを含んでなることも好ましく、２−ブチル−２−エチル−１、３−プロパンジオールを用いることで光沢紙上での光沢性が向上し、普通紙上での発色性が向上する。
【００２７】
また、本発明におけるポリマーは、カルボキシル基を有しているが、その対イオンとしてはトリエタノールアミンおよび／またはトリプロパノールアミンを含んでなることが好ましい。トリエタノールアミンおよび／またはトリプロパノールアミンを用いることで、乾燥状態であってもインクジェットインクの目詰まりが起こりにくくなる。
【００２８】
また、同様にインクジェットの目詰まりが起こりにくくするために、グリセリン、トリメチロールエタン、四糖、五糖および六糖から選ばれた１種以上を含んでなることが好ましい。
【００２９】
本発明では、さらに必要に応じて分散剤、表面張力調整剤又は浸透剤（界面活性剤）、湿潤乾燥防止剤、防腐剤、殺菌剤、ｐＨ調整剤、防錆剤、保湿剤、その他の添加剤を用いてもよい。これらは単独で用いてもよく、２種以上を併用してもよい。
【００３０】
次に、本発明のインクジェットインクの製造方法としては、例えば、本発明のインクジェットインク用ポリマー組成物、水性媒体、水酸化ナトリウム等のアルカリ等を高速攪拌により乳化し、さらに、顔料等を投入し、ディスパー等で強力に分散する方法等が挙げられる。さらに、必要に応じて、三本ロールミル等で分散し、得られた顔料スラリーを高圧分散機等で顔料を所定粒子径まで分散し、次いで得られた顔料分散液から有機溶剤等を除去する方法等を行ってもよい。
【００３１】
前述の高圧分散機としては、特に限定されず、マイクロフルイダイザー（マイクロフルイディックス社）、アルティマイザー（スギノマシン社）、湿式ジェットミル（ジーナス社）、ナノマイザー（ナノマイザー社）等が挙げられる。
【００３２】
前述の高圧分散機で分散する際の圧力は、所望とする顔料粒子径に到達できれば幾らでもよいが、１００ＭＰａ〜３００ＭＰａが好ましい。１００ＭＰａ未満では分散粒径が大きくなりやすく、分散に時間がかかったり、パス数を極端に多くしなければ安定した分散体になりにくく経済的でない。また、３００ＭＰａを超えると過分散になりやすく、分散体の安定性が得られにくい。なお、所望の顔料粒子径に到達できない場合は、前述の圧力の範囲で分散回数を増やしたり、圧力を上げたりして分散してもよい。
【００３３】
また、本発明のインクジェットインクの製造方法には、重合が完了した前述のインクジェットインク用ポリマー組成物にアルカリ溶液が加えられて加熱され、その後、溶媒が除去され、イオン交換水等で置換されたインクジェットインク用ポリマー組成物溶液を使用してもよい。
【００３４】
さらに、重合が完了した前述のインクジェットインク用ポリマーを減圧蒸留によって溶媒を除去し、得られたインクジェットインク用ポリマーの固形物を粉砕し、イオン交換水、アルカリ溶液等を加えて加熱溶解して、得られたインクジェットインク用ポリマー溶液を使用してもよい。この場合、その後、得られた顔料分散液から有機溶剤等を除去することは不要となる。
【００３５】
前述のアルカリ溶液に用いられるアルカリとしては、トリエタノールアミン、トリプロパノールアミン等の第３級アルキルアルカノールアミン類、水酸化ナトリウム、水酸化カリウム、水酸化リチウム等の無機塩基等が挙げられる。
【００３６】
（実施例）
以下に実施例を挙げて本発明をさらに詳細に説明するが、本発明はこれらの実施例のみに限定されるものではなく、本発明の趣旨を逸脱しない限り種々の変更は可能である。
【実施例１】
【００３７】
攪拌装置、還流管、温度計、滴下ロートを備えた２０００ｍｌのセパラブルフラスコ内を窒素置換した後、ジエチレングリコールモノメチルエーテル２００．０重量部をセパラブルフラスコに入れて攪拌しながら８０℃に昇温した。次いで、滴下ロートにジエチレングリコールモノメチルエーテル２００．０重量部、ベンジルアクリレート４８３．０重量部、アクリル酸５０．４重量部及びｔ−ブチルパーオキシ（２−エチルヘキサノエート）４．８重量部を入れ、８０℃で４時間かけてセパラブルフラスコ中に滴下して反応させた。滴下終了後、８０℃で１時間保持した後、ｔ−ブチルパーオキシ（２−エチルヘキサノエート）０．８重量部を加え、さらに８０℃で１時間反応を行なった。その後、減圧蒸留によりジエチレングリコールモノメチルエーテルを除去した。そして、メチルエチルケトン６００．０重量部を加え、樹脂固形分５０％のポリマー組成物溶液を得た。このようにして得られたポリマー組成物溶液の一部を取り、１０５℃の強熱乾燥機で１時間乾燥した後、得られたポリマー組成物の固形物の酸価は６５ｍｇＫＯＨ／ｇであり、重量平均分子量は３４０００であった。
【００３８】
次に、このようにして作成されたポリマー組成物溶液１２０．０重量部に対して３０％水酸化ナトリウム水溶液３．０重量部を加えて、高速ディスパーで５分間攪拌し、さらにシアン顔料Ｃ．Ｉ．ＰＢ１５：１を４８０．０重量部加え、高速ディスパーで１時間攪拌し、顔料分散スラリーを得た。そして、その顔料分散スラリーを超高圧ホモジナイザー（マイクロフルイダイザー、みずほ工業株式会社製）により２００ＭＰａの圧力で１０回連続して分散を繰り返し、顔料分散液を得た。
【００３９】
さらに、そのようにして得られた顔料分散液からエバポレーターを用いた減圧蒸留によりメチルエチルケトンおよび水の一部を留去し、遠心分離機（０５Ｐ−２１、日立製作所製）により３０分５０００ｒｐｍで遠心分離させた後、顔料濃度１５重量％になるようにイオン交換水を添加して顔料分散体を調整した。そして、２．５μｍのメンブレンフィルター（アドバンテック社製）を用いて加圧ろ過した。
その後、表２に示すインク組成例１のインクジェット用インクを作成した。
【実施例２】
【００４０】
組成例１のインクジェットインク内のトリメチロールプロパン１．０部に変えて、トリメチロールプロパン３．０部を添加し、粘度調整のためにグリセリン量を増減させた以外は実施例１と同様に行い、表２の組成例２に示すインクジェット用インクを調製した。
【実施例３】
【００４１】
組成例１のインクジェットインク内のトリメチロールプロパン１．０部に変えて、トリメチロールプロパン５．０部を添加し、粘度調整のためにグリセリン量を増減させた以外は実施例１と同様に行い、表２の組成例３に示すインクジェット用インクを調製した。
【実施例４】
【００４２】
組成例１のインクジェットインク内のトリメチロールプロパン１．０部に変えて、トリメチロールプロパン１０．０部を添加し、粘度調整のためにグリセリン量を増減させた以外は実施例１と同様に行い、表２の組成例４に示すインクジェット用インクを調製した。
【実施例５】
【００４３】
組成例１のインクジェットインク内のトリメチロールプロパン１．０部に変えて、トリメチロールプロパン１５．０部を添加し、粘度調整のためにグリセリン量を増減させた以外は実施例１と同様に行い、表２の組成例５に示すインクジェット用インクを調製した。
【実施例６】
【００４４】
組成例１のインクジェットインク内のトリメチロールプロパン１．０部に変えて、トリメチロールプロパン２０．０部を添加し、粘度調整のためにグリセリン量を増減させた以外は実施例１と同様に行い、表２の組成例６に示すインクジェット用インクを調製した。
【実施例７】
【００４５】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例１と同様に行い、表２に示す組成例１１のインクジェット用インクを作成した。
【実施例８】
【００４６】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例２と同様に行い、表２に示す組成例１２のインクジェット用インクを作成した。
【実施例９】
【００４７】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例３と同様に行い、表２に示す組成例１３のインクジェット用インクを作成した。
【実施例１０】
【００４８】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例４と同様に行い、表２に示す組成例１４のインクジェット用インクを作成した。
【実施例１１】
【００４９】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例５と同様に行い、表２に示す組成例１５のインクジェット用インクを作成した。
【実施例１２】
【００５０】
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、実施例６と同様に行い、表２に示す組成例１６のインクジェット用インクを作成した。
【実施例１３】
【００５１】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例１と同様に行い、表２に示す組成例２１のインクジェット用インクを作成した。
【実施例１４】
【００５２】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例２と同様に行い、表２に示す組成例２２のインクジェット用インクを作成した。
【実施例１５】
【００５３】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例３と同様に行い、表２に示す組成例２３のインクジェット用インクを作成した。
【実施例１６】
【００５４】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例４と同様に行い、表２に示す組成例２４のインクジェット用インクを作成した。
【実施例１７】
【００５５】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例５と同様に行い、表２に示す組成例２５のインクジェット用インクを作成した。
【実施例１８】
【００５６】
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、実施例６と同様に行い、表２に示す組成例２６のインクジェット用インクを作成した。
【実施例１９】
【００５７】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例１と同様に行い、表２に示す組成例３１のインクジェット用インクを作成した。
【実施例２０】
【００５８】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例２と同様に行い、表２に示す組成例３２のインクジェット用インクを作成した。
【実施例２１】
【００５９】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例３と同様に行い、表２に示す組成例３３のインクジェット用インクを作成した。
【実施例２２】
【００６０】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例４と同様に行い、表２に示す組成例３４のインクジェット用インクを作成した。
【実施例２３】
【００６１】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例５と同様に行い、表２に示す組成例３５のインクジェット用インクを作成した。
【実施例２４】
【００６２】
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、実施例６と同様に行い、表２に示す組成例３６のインクジェット用インクを作成した。
【００６３】
（比較例１）
組成例１のインクジェットインク内のトリメチロールプロパンを除き、粘度調整のためにグリセリン量を増減させた以外は実施例１と同様に行い、表２の組成例７に示すインクジェット用インクを調製した。
【００６４】
（比較例２）
組成例１のインクジェットインク内のトリメチロールプロパン１．０部に変えて、トリメチロールプロパン０．５部を添加し、粘度調整のためにグリセリン量を増減させた以外は実施例１と同様に行い、表２の組成例８に示すインクジェット用インクを調製した。
【００６５】
（比較例３）
組成例１のインクジェットインク内のトリメチロールプロパン１．０部に変えて、トリメチロールプロパン２５．０部を添加し、粘度調整のためにグリセリン量を増減させた以外は実施例１と同様に行い、表２の組成例９に示すインクジェット用インクを調製した。
【００６６】
（比較例４）
組成例１のインクジェットインク内のトリメチロールプロパン１．０部に変えて、トリメチロールプロパン３０．０部を添加し、粘度調整のためにグリセリン量を増減させた以外は実施例１と同様に行い、表２の組成例１０に示すインクジェット用インクを調製した。
【００６７】
（比較例５）
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、比較例１と同様に行い、表２に示す組成例１７のインクジェット用インクを作成した。
【００６８】
（比較例６）
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、比較例２と同様に行い、表２に示す組成例１８のインクジェット用インクを作成した。
【００６９】
（比較例７）
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、比較例３と同様に行い、表２に示す組成例１９のインクジェット用インクを作成した。
【００７０】
（比較例８）
顔料濃度２５重量％のシアン顔料Ｃ．Ｉ．ＰＢ１５：１の４８０．０重量部を、ブラック顔料Ｃ．Ｉ．ＰＢｋ７の４８０．０重量部に変えて、粘度調整のためにグリセリン量を増減させた以外は、比較例４と同様に行い、表２に示す組成例２０のインクジェット用インクを作成した。
【００７１】
（比較例９）
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、比較例１と同様に行い、表２に示す組成例２７のインクジェット用インクを作成した。
【００７２】
（比較例１０）
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、比較例２と同様に行い、表２に示す組成例２８のインクジェット用インクを作成した。
【００７３】
（比較例１１）
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、比較例３と同様に行い、表２に示す組成例２９のインクジェット用インクを作成した。
【００７４】
（比較例１２）
顔料濃度２５重量％のシアン顔料Ｃ．Ｉ．ＰＢ１５：１の４８０．０重量部を、マゼンタ顔料Ｃ．Ｉ．ＰＲ１２２の４８０．０重量部に変えて、粘度調整のためにグリセリン量を増減させた以外は、比較例４と同様に行い、表２に示す組成例３０のインクジェット用インクを作成した。
【００７５】
（比較例１３）
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、比較例１と同様に行い、表２に示す組成例３７のインクジェット用インクを作成した。
【００７６】
（比較例１４）
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、比較例２と同様に行い、表２に示す組成例３８のインクジェット用インクを作成した。
【００７７】
（比較例１５）
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、比較例３と同様に行い、表２に示す組成例３９のインクジェット用インクを作成した。
【００７８】
（比較例１６）
顔料濃度２５重量％のシアン顔料Ｃ．Ｉ．ＰＢ１５：１の４８０．０重量部を、イエロー顔料Ｃ．Ｉ．ＰＹ７４の４８０．０重量部に変えて、粘度調整のためにグリセリン量を増減させた以外は、比較例４と同様に行い、表２に示す組成例４０のインクジェット用インクを作成した。
【００７９】
（評価試験１：ヘッド目詰まり復帰性の評価方法）
実施例１〜２４及び比較例１〜１６に係るインクジェットインクをインクカートリッジに充填後、インクジェットプリンター（ＥＭ−９３０Ｃ、セイコーエプソン株式会社製）に装着し、５０℃ドライ環境下１２ヶ月間放置した後、目詰まりチェックパターンを印字し、全てのノズルからインクが吐出されるまで１回／枚の割合でマニュアルクリーニングを行い、何回で全ノズル復帰するか計測する。印字モードは用紙：普通紙、印字品質：スーパーファイン、色補正：なし、印字方向：双方向で行い、マニュアルクリーニング１〜３回までに復帰するものをＡ、マニュアルクリーニング４〜６回で復帰するものをＢ、マニュアルクリーニング７〜９回で復帰するものをＣ、復帰までにマニュアルクリーニングが１０回以上掛かるか、復帰出来ないものをＤとして評価した。その結果を表１に示す。
【００８０】
（評価試験２：インク堆積性の評価方法）
実施例１〜２４及び比較例１〜１６に係るインクジェットインクをインクジェットプリンター（ＰＸ−Ｖ６００、セイコーエプソン株式会社製）を用いて各色ベタの縁なし印刷用パターンを３０００枚連続印刷後、打捨て領域へのインクの堆積レベルを目視にて計測した。印字モードは用紙：普通紙、印字品質：フォト、色補正：なし、印字方向：単一方向で行い、堆積が無く印刷物への汚れが見られないものをＡ、堆積が見られるが印刷物への汚れが見られないものをＢ、堆積により印刷物への汚れが発生するものをＣとして評価した。その結果を表１に示す。
【００８１】
（評価試験３：普通紙発色性の評価方法）
実施例１〜２４及び比較例１〜１６に係るインクジェットインクをインクジェットプリンター（ＥＭ−９３０Ｃ、セイコーエプソン株式会社製）を用い、ＸｅｒｏｘＰ紙に（富士ゼロックス社製）にベタ印字し、試験体を得る。印字モードは用紙：普通紙、印字品質：スーパーファイン、色補正：なし、印字方向：双方向で行なった。そして、ＧＲＥＴＡＧＭＡＣＢＥＴＨ  ＳＰＥＣＴＲＯＳＣＡＮＳＰ５０（Ｇｒｅｔａｇ社（米国）製）を用いて各色のＯＤ値を測定することによる。結果はＯＤ値の値として表１に示す。
【００８２】
（評価試験４：光沢度の評価方法）
実施例１〜２４及び比較例１〜１６に係るインクジェットインクを、インクジェットプリンター（ＥＭ−９３０Ｃ、セイコーエプソン株式会社製）で写真用紙＜光沢＞（セイコーエプソン株式会社製）にベタ印字し、試験体を得た。印字モードは用紙：フォトプリント紙、印字品質：フォト、色補正：なし、印字方向：双方向で行なった。この試験体の２０度光沢を、光沢計（ＨＧ−２６８、スガ試験機株式会社製）で測定した。その結果を表１に示す。
【００８３】
（評価試験５：分散性の評価方法）
実施例１〜２４及び比較例１〜１６に係るインクジェットインク中の粒子の平均粒径を、レーザー粒径解析装置（ゼータサイザー３０００、マルバーン社（英国）製）で測定した。その結果を表１に示す。
【００８４】
（評価試験６：保存安定性の評価方法）
実施例１〜２４及び比較例１〜１６に係るインクジェットインク用顔料分散体の初期粘度及び７０℃で１週間静置した後の粘度を、ローリングボール式粘度計（ＡＭＶｎ、アントンパール（ドイツ国）社製）で測定した。その結果を、保存安定性：７０℃で１週間静置した後の粘度（ｍＰａ・ｓ）／初期粘度（ｍＰａ・ｓ）の値として表１に示す。
尚、表１には、インクジェットインクを製造した際に用いたモノマー組成、重合開始剤及び顔料、並びに、インクジェットインク組成も示す。
【００８５】
【表１】
2006274021.tif 000002
【００８６】
【表２】
2006274021.tif 000003
【００８７】
尚、表１〜表２において示す略号は以下の通りである。
ＢＺＡ：ベンジルアクリレート
ＡＡ：アクリル酸
ＭＡＡ：メタクリル酸
ＢＰＥＨ：ｔ−ブチルパーオキシ（２−エチルヘキサノエート）
ＰＢｋ７：Ｃ．Ｉ．ピグメントブラック７（カーボンブラック）
ＰＢ１５：１：Ｃ．Ｉ．ピグメントブルー１５：１（トリクロロフタロシアニン）
ＰＲ１２２：Ｃ．Ｉ．ピグメントレッド１２２（キナクリドン）
ＰＹ７４：Ｃ．Ｉ．ピグメントイエロー７４（縮合アゾ顔料）
ＤＥＧｍＢＥ：ジエチレングリコールモノブチルエーテル
ＴＥＧｍＢＥ：トリエチレングリコールモノブチルエーテル
ＰＧｍＢＥ：プロピレングリコールモノブチルエーテル
ＤＰＧｍＢＥ：ジプロピレングリコールモノブチルエーテル
１、２−ＨＤ：１、２−ヘキサンジオール
ＴＭＰ：トリメチロールプロパン
【００８８】
表１及び表２の結果からわかるように、実施例１〜２４に係るインクジェットインクを用いた場合は評価試験１〜６何れも良好な結果であるが比較例１〜１６に係るインクジェットインクを用いた場合は、評価試験１〜６何れかまたは複数の項目で良好な結果にならない。